(57)【要約】【目的】 高沈降性と製網加工上問題のない十分な繊維強度を兼ね備え、長期間魚網として使用しても強度低下を発生しない優れた耐候性を有しつつ、魚に対して違和感のない色調を有する繊維を提供することである。【構成】 磁鉄鉱微粒子および二酸化チタン微粒子を合計で５０〜８５重量％含有するナイロン系ポリマー又はポリエステル系ポリマーを芯成分とし、該芯成分がナイロン系ポリマーである場合にはナイロン系ポリマー、また該芯成分がポリエステル系ポリマーである場合にはポリエステル系ポリマーを鞘成分とする、繊維比重１．５以上、強度が３．５ｇ／ｄ以上、引き抜き強度１．１ｇ／ｄ以上である芯鞘型複合繊維。【特許請求の範囲】
【請求項１】
　非鉛系金属またはその化合物からなる比重３以上の微粒子を５０〜８５重量％含有する芯ポリマー成分と保護ポリマー成分とが接合されてなり、該芯ポリマーと該保護ポリマーがポリエステル系ポリマー同士又はポリアミド系ポリマー同士であり、繊維比重が１．５以上、強度が３．５ｇ／ｄ以上、引き抜き強度が１．１ｇ／ｄ以上であることを特徴とする複合繊維。
【請求項２】
　芯ポリマー成分が保護ポリマー成分よりも少なくとも２０℃低い融点又は軟化点を有している熱可塑性重合体である請求項１に記載の複合繊維。
【請求項３】
　保護ポリマー成分が固有粘度０．７以上のポリエステルであり、芯ポリマー成分が固有粘度０．４５以上のポリエステルである請求項１または２に記載の複合繊維。
【請求項４】
　保護ポリマー成分が数平均分子量１０，０００以上のポリアミドであり、芯ポリマー成分が数平均分子量２２，０００以下のポリアミドである請求項１または２に記載の複合繊維。
【請求項５】
　芯ポリマー成分に０．０１重量％以上のヨウ化銅が含まれている請求項４に記載の複合繊維。
【発明の詳細な説明】
【技術分野】
【０００１】
　本発明は、高比重と高強度を兼ね備えた産業資材用途に好適な複合繊維に関し、特に、海洋環境汚染の問題もなく、耐久性に優れた漁網用に好適な複合繊維に関する。
【背景技術】
【０００２】
　従来より、漁網などに使用される水産資材用繊維は、海水中での漁網の高沈降速度および潮流に対する保形性に重点がおかれ、比重の大きい繊維を用いることにより沈降速度が速く、吹かれ補角が小さく保形性の良好な漁網が得られることが知られている。特に定置網においては、魚群に対する海中での漁網の形状が漁獲に大きく影響するため、繊維の比重が大きくかつ水切れ性が良く、耐摩耗性のよいものが必要とされてきた。しかも、繊維の色相としては、魚に対して警戒感を与えない違和感のない黒色系の色調が必要とされた。
【０００３】
　このような観点から、従来は、比較的比重の大きな塩化ビニリデン系繊維が広く用いられていたが、製網技術の発達に伴って高速製網に安定して供し得るような高強度の繊維が要求されるようになり、塩化ビニリデン系繊維では強度不足という問題があった。しかも、繊維を着色するために顔料を添加すると、更に繊維の強度が低下してしまうという問題も存在していた。
【０００４】
　このような課題を解決するために、高比重・高強度を兼ね備えた水産資材用繊維の開発が行われ、種々のものが提案されている。その一つの手段として、延伸処理により高強度を発現する樹脂と高比重粉末との組合せによる繊維が考えられており、具体的には（１）樹脂中に高比重粉末を均一分散させてなる繊維（例えば、特公昭５１−３７３７８号公報、特開昭５６−６１９３６号公報、特開昭６１−６１３号公報）、（２）低軟化点樹脂中に高比重粉末を分散混合し、この混合物を更に強度付与のための樹脂を混合してなる繊維（特公昭５７−２０４０７号公報）および（３）低軟化点樹脂と高比重粉末の混合物を芯層とし、強度付与の樹脂を鞘層とする有芯型繊維（特開昭５８−４８１９号公報、特開昭６２−１５３２７号公報）等が提案されている。
【０００５】
　しかしながら、上記のものでも未だ漁網用繊維に要求される高沈降速性および高速製網性が十分満足されていないのが現状である。しかも、使用する高比重粉末の種類によっては、耐候性が不十分で、長期間太陽光に照射されることにより繊維を構成する樹脂の劣化が進み、その結果強度の低下が著しくなり、漁網としての使用ができなくなってしまうという問題があった。また、高比重粉末として金属鉛やその化合物を用いた場合、鉛化合物等が、繊維製造工程や加工工程においてガイドとの摩擦で繊維から脱落したり、漁網として使用中に海水に溶出して鉛公害の問題が発生する可能性があった。さらに、使用済みの漁網を廃棄する場合においても、廃棄焼却後に鉛を含む有害成分が残るなど同様の公害問題が発生する可能性があり、安易には廃棄処分できないという問題があった。また、鉛を含んでいない塩化ビニリデン系繊維からなる漁網も焼却時には塩化水素ガスが発生するために焼却処理が困難であるという問題を抱えている。
【発明の開示】
【発明が解決しようとする課題】
【０００６】
　本発明の目的は、高沈降速性と製網加工上問題のない十分な繊維強度を兼ね備え、長期間漁網として使用しても強度低下を発生しない優れた耐候性を有する繊維を提供することである。更には、かかる特性を満足しつつ魚に対して違和感のない色調を有する繊維を提供することである。
【課題を解決するための手段】
【０００７】
　すなわち、本発明は、非鉛系金属またはその化合物からなる比重３以上の微粒子を５０〜８５重量％含有する芯ポリマー成分と保護ポリマー成分とが接合されてなり、該芯ポリマーと該保護ポリマーがポリエステル系ポリマー同士又はポリアミド系ポリマー同士であり、繊維比重が１．５以上、かつ強度が３．５ｇ／ｄ以上、引き抜き強度が１．１ｇ／ｄ以上の複合繊維である。
【発明の効果】
【０００８】
　本発明は、特定の無機粒子が高添加された芯ポリマー成分と保護ポリマー成分の２成分による複合繊維を得ることにより、従来にない高い繊維強力と高い比重性能を有し、しかも定置網用繊維として公害問題がなく、かつ好適な色相を有した複合繊維を提供することができる。
【発明を実施するための最良の形態】
【０００９】
　本発明の繊維は、比重１．５以上、強度３．５ｇ／ｄ及び引き抜き強度が１．１ｇ／ｄ以上を兼ね備えているものであり、比重が１．５未満の場合は、海水中での高沈降性と漁網の保形性を達成することが困難であり、強度が３．５ｇ／ｄ未満であったり、引き抜き強度が１．１ｇ／ｄ未満の場合は、高速製網時に繊維が損傷しやすいので好ましくない。このような観点から、１．５５以上の比重と４．０ｇ／ｄ以上の強度と１．１ｇ／ｄ以上の引き抜き強度を有することが望まれる。本発明においては、繊維を高比重化するために比重３以上の上記微粒子を含有させることが必須であり、該微粒子の種類としては、非鉛系金属の微粒子またはその化合物の微粒子を使用しなければならない。本発明において「非鉛系金属」とは、鉛や錫など環境問題を極めて起こしやすい金属以外の金属を意味しており、具体的には、チタン、鉄、銅、亜鉛、銀、バリウム、ジルコニウム、マンガン、アンチモン、タングステンなどの金属やその酸化物などの化合物を挙げることができる。
【００１０】
　比重が３未満の微粒子を使用する場合は、目的の繊維比重を達成するために、繊維中の微粒子含有量を高め、しかも芯ポリマー成分の複合比率を大きくしなければならないので、たとえ目的とする繊維比重の繊維が得られたとしても、曳糸性、延伸性などの工程性が不良で、繊維強力も低いものしか得られないので漁網としての用途には不適となる。
【００１１】
　また、芯ポリマー成分中の微粒子の含有量は５０〜８５重量％でなければならない。５０重量％未満の場合は目的とする繊維比重を得るためには、芯ポリマー成分（Ｂ）の複合比率を大きくしなければならず、繊維強力の低いものしか得られないため好ましくない。一方、８５重量％を越える場合は、紡糸時のポリマー溶融流動性が悪くなり、糸切れが頻発してくるため好ましくない。
【００１２】
　次に粒子径は、１次粒子の平均粒子径が５μ以下であることが望ましい。５μ以上になると紡糸時、延伸時に断糸や毛羽が多発しやすいので好ましくない。また、１次粒子の平均粒子径は０．０５μ以上であることが好ましい。粒子径があまり小さくなると、ポリマー中へ微粒子を添加させる時に、成型加工時の熱により熱凝集を発生して粗大粒子化したり、あるいは紡糸時に高添加のポリマーを溶融押出時に、ポリマー溶融ラインの配管中で微粒子の熱凝集が発生しやすくなり、ラインが詰まるというトラブルが多発するため好ましくない。
【００１３】
　使用する微粒子の種類については、所望に応じて上記した微粒子のなかから適宜選択することができるが、本発明においては、微粒子として酸化鉄や二酸化チタンを使用することに特に意味がある。
【００１４】
　まず、酸化鉄を使用する場合について述べる。酸化鉄には、色調が黒色のマグネタイトすなわち磁鉄鉱（Ｆｅ3 Ｏ4 ）、茶色のγ形のヘマタイト、赤褐色のα形ヘマタイト等があるが、定置網等の漁網用繊維においては、色相を黒色系とすると魚に警戒感を与えないため、漁獲高に好結果を与えることができ、黒色を呈する磁鉄鉱を使用することが好ましい。この時、使用する微粒子全体の２０重量％以上が磁鉄鉱であることが望ましい。磁鉄鉱を使用することにより、染色処理等を簡素化または省略し得るが、かかる場合においても鞘ポリマー成分に原着ポリマーを使用することは何等差し支えない。
【００１５】
　また磁鉄鉱の粒子形状としては、球状、八面体状、六面体状、多面体状等があり、いずれの形状でも使用できるが、本発明においては球状の磁鉄鉱微粒子を用いると芯ポリマー成分中での分散性が最も良好となり好ましい。特に、この球状粒子の使用は、本発明のように微粒子をポリマー中へ数十％以上という高添加率で添加する場合に顕著な効果が認められ、かかる粒子を用いた場合、凝集による紡糸時のフイルター詰まりの発生も少なく、しかも紡糸時、延伸時の糸切れ発生も少ない。
【００１６】
　さらに、磁鉄鉱微粒子として、有機系または無機系化合物により表面コーティング処理を施した微粒子を使用すると耐熱性や微粒子分散性を更に向上させる事ができるので好ましい。就中、微粒子表面にシリカコーティングされた磁鉄鉱やフェライトコーティングされた磁鉄鉱を使用すると好ましい。
【００１７】
　芯ポリマー成分に配合する微粒子は、磁鉄鉱微粒子単独でもよいが、芯ポリマー成分中での磁鉄鉱微粒子の含有量が５０重量％以上になると、粒子形状、粒子サイズの適切なものを用いても、前記したような溶融押出時のライン中での熱凝集によるコンタミの発生や、激しい場合には配管の詰まり等のトラブルが起こる場合があり、芯ポリマー成分中の微粒子の含有量を５０重量％以上にするため、磁鉄鉱と他の微粒子とを併用する方が好ましい。
【００１８】
　特に、細デニールの糸を製造する場合などでは、溶融ポリマーのライン中での滞留時間が長くなり、ライン詰まりのトラブル発生が顕著に起こる。磁鉄鉱と併用する他の微粒子は、比重が３以上で、かつ平均粒子径が５μｍ以下、しかも熱凝集性があまりなく、コスト的にも高価ではないものを選ぶ必要がある。例えば、好適な例として二酸化チタン、酸化亜鉛、硫酸バリウム、アルミナ、フェライト、リトポン、酸化銅、酸化マグネシウム等が挙げられる。
【００１９】
　鉛丹等の鉛系化合物や酸化スズ等のスズ系化合物など重金属系無機物は粒子の比重としては大きく好適であるが、毒性等の点で好ましくない。特に使用済になった場合漁網等の廃棄方法が難しく場合によっては、環境汚染などの二次公害が発生してくるため、好ましくない。また、タングステン系無機粒子、ビスマス系無機粒子は高比重粒子であり、目標とする性能等を発現させるためには、好ましい無機粒子ではあるが、非常に高価であり漁網用途には使用することが難しい。
【００２０】
　本発明において、磁鉄鉱微粒子と併用可能な無機粒子の中で最も好ましいのは二酸化チタンである。芯ポリマー成分における微粒子合計の含有量が５０重量％〜８５重量％の範囲で、磁鉄鉱との二酸化チタンの混合比率を任意に変更しても紡糸性、延伸性良好で大きなトラブルは発生せず、目的とする繊維を得ることができるが、好適な混合比率の例を挙げると、例えば、芯ポリマー成分中の合計の微粒子の含有量が７０重量％の場合、磁鉄鉱を３０重量％、二酸化チタンを４０重量％にしたり、芯ポリマー成分中の合計の微粒子含有量が６０重量％の場合、磁鉄鉱を３０重量％、二酸化チタンを３０重量％等の混率にするのが得られた繊維の色相上からも好ましい。磁鉄鉱と二酸化チタンの配合比率の好ましい範囲としては、磁鉄鉱／二酸化チタン＝１／９〜７／３、特に２／８〜６／４である。
【００２１】
　ポリマー中の微粒子の含有量が５０重量％以上の高含有量でしかも、その中に磁鉄鉱粒子を高添加する場合、二酸化チタン粒子を混合することにより、溶融押出時のライン詰まり等のトラブルもなく、しかもポリマー中の分散性も良好で、工程中の糸切れも少なく、Ａ格率が高い状態で目的とする繊維が得られることは、本発明者らが、種々検討した中で初めて見出されたことである。
【００２２】
　次ぎに、二酸化チタンを主に使用する場合について述べる。本発明は、優れた機械的物性と高比重を兼ね備えている網用繊維を提供すると同時に、種々の色相に対応できる漁網用繊維を提供することを目的としているが、芯ポリマー成分に磁鉄鉱のような着色粒子を高添加率で配合した場合、色相を自由に変更することができなくなるが、二酸化チタンは白色であり、このような白色系粒子を芯ポリマー成分に添加し、保護ポリマー成分には所望の色の顔料等を配合することで、芯成分の色に邪魔されることなく目的とする色を発現させることができるのである。
【００２３】
　二酸化チタンは、結晶形により、アナターゼ（Ａｎａｔａｓｅ）、ルチル（Ｒｕｔｉｌｅ）及びブルカイト（Ｂｒｏｏｋｉｔｅ）の３つの形態があり、一般に顔料として使用されているのは、アナターゼとルチルである。特に、化学繊維には、二酸化チタンの工程上の摩耗性に及ぼす硬度の関係と溶剤又は分散媒に対する分散性の問題からアナターゼタイプが主として用いられるが、アナターゼタイプの比重が３．９であるのに対し、ルチルタイプは比重が４．２と大きいので、本発明の目的にはルチルタイプの二酸化チタンが好ましく使用される。
【００２４】
　この場合、ルチルタイプのモース硬度がアナターゼタイプより大きいので、工程上の摩耗等のトラブルが発生する懸念があるが、本発明の複合繊維においては、微粒子を含有する芯ポリマー成分が保護ポリマー成分で実質的に覆われているので、紡糸時のノズル口金の摩耗や加工工程中のガイド類やローラー類の摩耗損傷等の問題もない。
【００２５】
　さらに、他の微粒子に比して二酸化チタン微粒子は、ポリマー中へ高添加し、ポリマーを溶融押し出しする際に、熱凝集が起こりにくく、溶融ポリマーライン中でのコンタミによる詰まりが発生しにくく、紡糸時のフイルター詰まりも少なく、かつ紡糸、延伸時の糸切れ発生も少ないことから、他の白色系微粒子を使用するよりも二酸化チタンを使用することが好ましい。
【００２６】
　二酸化チタンは、単独で使用してもよいし、一部を比重が３以上で平均粒径が５μｍ以下の他の白色系微粒子に置き換えてもよい。ただし、上記したような熱凝集の問題があるので、二酸化チタンを少なくとも１５重量％、特に好ましくは４０重量％以上使用することが望まれる。他の白色系微粒子としては、例えば、酸化錫（スズ石）等に比して毒性の少ない酸化亜鉛、アルミナ、硫酸バリウム、リトポン、酸化マグネシウム等を使用することができる。
【００２７】
　次に微粒子を添加する芯ポリマー成分のベースポリマーであるが、保護ポリマー成分の紡糸温度において耐熱性を示す熱可塑性ポリマーが好ましく用いられ、例えば、ナイロン６、ナイロン６６、ナイロン６１０、ナイロン１２、ナイロン１１、ナイロン４、ナイロン４６などのポリアミド類、ポリエチレンテレフタレート、ポリブチレンテレフタレート、ポリヘキサメチレンテレフタレートなどのポリエステル類から適宜選択することができる。
【００２８】
　本発明の複合繊維の製造において特徴的な点は、延伸後の熱処理である。本発明者等の検討結果、熱処理温度としては、毛羽が発生しない範囲で、芯成分の熱可塑性ポリマーの融点又は軟化点−８０℃以上で鞘成分の熱可塑性ポリマーの融点又は軟化点−５℃以下の温度範囲を設定すると、繊維比重が高くかつタフネスの大きいものが得られることが判った。これは芯ポリマー成分の融点又は軟化点に近い温度もしくはそれ以上の温度で加熱されることにより繊維が収縮しつつ延伸時に発生した繊維中の微粒子周辺でのポリマー中のボイドがある程度修復され、また処理温度を高めることにより繊維の機械的性質を発現させる鞘成分の結晶化が促進されるためと推定される。ボイド修復のためには、繊維に少なくとも２％以上の収縮をさせることが好ましい。かかる熱処理の温度が鞘成分ポリマーの（融点又は軟化点−５）℃を越えると断糸が多発し、芯成分ポリマーの（融点又は軟化点−８０）℃未満ではボイドを十分に修復することが困難である。好ましい熱処理温度の下限値は、芯成分の熱可塑性ポリマーの融点又は軟化点−６０℃であり、上限値は鞘成分の熱可塑性ポリマーの融点又は軟化点−１０℃である。具体例で示せば、例えば、芯ポリマー成分がナイロン６であるときには、かかる加熱処理の温度を１８０℃以上２３０℃以下とすることが望ましい。
【００２９】
　また、延伸を安定化させ、かつ、ボイドの発生を抑制するには、延伸時の加熱を熱ロール等の接触加熱方式に加えてスチームジェットや空気加熱などの非接触加熱方式を併用することが好ましい。これは、芯ポリマー成分よりも十分に高い温度で芯ポリマーの流動性を高めた状態で延伸しようというものであり、例えば、芯ポリマー成分がナイロン６であるときには、３５０℃以上、好ましくは４００℃以上、特に好ましくは４３０℃以上のスチームジェットを用いて加熱延伸することが好ましい。尚、かかるスチームジェットの温度は、本発明における熱処理温度そのものを示すものではなく、本発明における熱処理温度とは接触加熱温度を意味するものである。これらの知見から、芯ポリマー成分のベースポリマーは、保護ポリマー成分より２０℃以上、好ましくは３０℃以上低い融点又は軟化点を有するものが好適である。このポリマーは結晶性の繊維形成性ポリマーが繊維化工程性の見地からは好ましいが、本発明の目的のためには、非晶性ポリマーも使用できる。
【００３０】
　特に、本発明のように微粒子を高添加する場合には、微粒子とポリマーとのヌレ性及びポリマー中での粒子の分散性が良好で、紡糸性、延伸性が最も良好なベースポリマーを使用することが望ましく、かかる観点から、本発明においてはポリアミド類、特にナイロン６を主成分とするポリアミドを使用することが望ましい。
【００３１】
　また、好適な例として用いるナイロン６ベースポリマーの重合度は、数平均分子量で約２２，０００以下、更に好ましくは２０，０００以下であり、下限値は６，０００が好ましい。重合度が高すぎると微粒子を高添加した時の混練ポリマー作成時の溶融粘度が高くなりすぎ、トラブルが発生したり、分散不良を発生しやすい。また、実際に無機粒子を高添加したポリマーを溶融押出し、繊維化する際も、溶融粘度が高すぎると設備上のトラブルが多発しやすくなると同時に、断糸が多発してくるため好ましくない。一方、重合度が低すぎると溶融粘度が保護ポリマー成分に対して低くなり過ぎるため芯鞘断面の形状が困難となる。
【００３２】
　加えて、芯ポリマー成分にポリアミドを用いる場合は、無機微粒子を含む芯成分として水分を５００ｐｐｍ以下、好ましくは３００ｐｐｍ以下とすることが望ましい。ポリアミドの如き吸水性ポリマーに、多量に微粒子を含有せしめると、水分率が高い場合、溶融時に極端に流動性が低下し、工程調子を著しく害してしまうためである。一般に、微粒子を多く含有しないポリアミドが、５００〜１０００ｐｐｍ程度で用いられるのに対し、多量に含有せしめた本発明においては特に配慮しなければならない点である。また、芯ポリマー成分としてのポリアミド類は、少量の第３成分を共重合していたり、また少量の添加剤、安定剤などを含んでいてもよい。
【００３３】
　本発明の繊維は漁網用途に好適に使用されるが、漁網は屋外で使用されるため、経時的な耐候性が重要であり、長期間使用している間に強力低下が発生し、実用上問題となるようなものは実用性が低い。上記のような微粒子が多量に添加されたポリアミドを用いる場合、漁網として長期間使用した時に繊維強度低下が起こってくる可能があるが、本発明においては、ベースポリマーであるポリアミドに対して、０．０１重量％以上、更に好ましくは０．１重量％以上、２重量％以下のヨウ化銅などの銅塩を熱安定剤として添加することにより経時的な繊維強力低下は実用上問題とならないレベルまで改良される。さらに、微粒子として二酸化チタンを使用する場合、紫外線によるチタン原子の励起によりポリマーの劣化を促進しやすいので、酸化防止剤等を添加すると好ましい。
【００３４】
　又、本発明においては芯ポリマー成分のベースポリマーとして低融点ポリエステル系ポリマーも好ましく使用できるが、その場合は固有粘度は０．４５以上、特に０．５以上のポリエステルであることが好ましい。また、固有粘度の上限値としては１．２以下が好ましい。
【００３５】
　芯ポリマー成分であるベースポリマーへ微粒子を添加させる方法としては、種々の方法が可能であるが、例えば二軸押出機等が好適である。また該ベースポリマーと微粒子を混練する場合には、ステアリン酸金属塩、シラン系カップリング剤、チタン系カップリング剤等種々の分散剤を添加すると、分散性が良好となり好ましい。
【００３６】
　本発明の複合繊維は、上述したような微粒子を含有した芯ポリマー成分を一成分とし、繊維形成性の熱可塑性ポリマーを保護ポリマー成分として複合紡糸することにより得られる。複合断面形状としては、繊維表面周長の６０％以上、好ましくは８０％以上、特に好ましくは１００％を保護ポリマー成分が占めていることが望ましい。具体的な芯ポリマー成分と保護ポリマー成分との複合形態としては、種々のものが挙げられるが、代表的なものとしては図１（１）〜（８）のようなものが挙げられる。
【００３７】
　図１中、（１）は一芯、（２）は三芯、（３）は四芯の芯鞘構造繊維、（４）は三層同心円、（５）および（６）は一部露出タイプの芯鞘構造、（７）および（８）は分割タイプの複合構造である。本発明においては芯ポリマー成分と保護ポリマー成分の親和性が高いので（７）と（８）のように通常界面で剥離が生じやすいといわれている複合形態であっても、特に問題なく採用することができるが、（５）、（６）、（７）及び（８）のような複合形態はガイドやローラー等が摩擦することを十分に解消できない場合があるので、摩耗および糸切れをより一層防ぐことができる点より、（１）〜（４）のような芯ポリマーが鞘ポリマーにより完全に覆われているような芯鞘構造がより好ましい。なお、これらの図中、斜線部分は芯ポリマー成分を示し、斜線のない部分は保護ポリマー成分を示すものである。
【００３８】
　保護ポリマー成分と芯ポリマー成分との複合重量比率は３０：７０〜８０：２０、より好ましくは５０：５０〜８０：２０である。保護ポリマー成分の比率が少なすぎると、繊維強度が低下してくるため好ましくない。また保護ポリマー成分の比率が多すぎると繊維比重を高くする効果が十分発揮できないため好ましくない。
【００３９】
　本発明において保護ポリマー成分は、繊維形成能を有し、芯成分ポリマーとの親和性が良好な熱可塑性ポリマーである。ポリエステル、ポリアミドを挙げることができる。繊維としての実用性能上、ポリエチレンテレフタレート、ポリブチレンテレフタレートを主成分とするポリエステル系ポリマー及びナイロン６６を基本骨格とするポリアミド系ポリマーが好ましい。好適な例としてポリエステル系ポリマーの場合ポリマーに少量の第３成分を共重合したものも用いることができる。例えばポリエステルとして、テレフタル酸、イソフタル酸、ナフタリン−２，５−ジカルボン酸、α，β−（４−カルボキシフェノキシ）エタン、４，４’−ジカルボキシジフエニル、ビスフェノールＡのアルキレンオキサイド付加物、アジピン酸、アゼライン酸、セバシン酸、トリメリット酸、エチレングリコール、プロピレングリコール、ジエチレングリコール、１，４−ブタンジオール、１，６−ヘキサンジオール、ネオペンチルグリコール、ペンタエリスリトール、シクロヘキサン−１，４−ジメタノール、ポリエチレングリコール、ポリテトラメチレングリコール、５−スルホイソフタル酸のＮａ塩などの芳香族、脂肪族、脂環族のジカルボン酸、ジオール、ヒドロキシ安息香酸等のオキシカルボン酸などから合成される繊維形成性ポリエステル系ポリマーであり、構成単位の８０モル％以上、特に９０モル％以上がエチレンテレフタレート単位またブチレンテレフタレート単位であるポリエステル系ポリマーが好ましい。また、これらのポリマーは、蛍光増白剤、安定剤などの添加剤を含んでいても良い。
【００４０】
　そして、本発明の複合繊維の芯ポリマー成分と保護ポリマー成分の好ましい組み合わせとしては、ポリエステル同志、ポリアミド同志という同種ポリマーの組み合わせがよい。具体的には保護ポリマー成分が固有粘度０．７以上のポリエステルであり、芯ポリマー成分が固有粘度０．４５以上のポリエステルである組み合わせや、保護ポリマー成分が数平均分子量１０，０００以上、好ましくは２５，０００以下のポリアミドであり、芯ポリマー成分が数平均分子量が２２，０００以下のポリアミドである組み合わせが、高比重と高い物性（特に、引き抜き強度）とを兼ね備えさせるうえで好ましく採用される。
【００４１】
　本発明において、繊維全体の耐候性すなわち経時的な強力保持率を更に良好なレベルに維持するには、カーボンブラックを含有させても良い。保護ポリマー成分としてポリエステル系ポリマーを使用する場合の重要な用件は、ポリマー極限粘度が〔η〕０．７以上のものを用いる必要がある。ここで〔η〕は、フェノールとテトラクロルエタン５０：５０混合溶液を用い３０℃の温度下で測定した値である。
【００４２】
　通常の衣料用繊維においては、ポリエチレンテレフタレートの〔η〕は、０．６０〜０．６５くらいのものが用られるのに対し、本発明では目的とする繊維強度を発現させるために、通常の重合度より更に重合度の大きいポリエステルを用いたものである。〔η〕が０．７未満では、繊維比重１．５以上、繊維強度３．５ｇ／ｄｒ以上を両立することは難しく、保護ポリマー成分と保護ポリマー成分の複合比率を変更し、保護ポリマー成分リッチにすれば繊維比重が目標とするレベルまで至ることができず、逆に芯ポリマー成分リッチにすれば繊維強度が目標とするレベルまで至らない。すなわち、保護ポリマー成分がポリエステルの場合は〔η〕を０．７以上のものを用いることにより、初めて繊維強度と繊維比重の両方を満足するものが得られる。〔η〕の好ましい上限値は１．４５である。
【００４３】
　本発明における〔η〕は、紡糸後の繊維が形成されているポリエステル成分の〔η〕である。すなわち、紡糸時に熱分解または、加水分解等で重合度低下が生じる場合は、その分を見込んだやや高目の重合度のポリマーを用いて繊維化しなければならない事は言うまでもないことである。又、好適な例として、保護ポリマー成分がナイロン６６を基本骨格とするポリアミド系ポリマーの場合、第３成分を共重合したものも用いることができる。
【００４４】
　ところで、本発明においては、保護ポリマー成分に着色剤を添加して、前述したような漁網用途に適した色相にすることができ、該ポリマー成分の溶融紡糸温度に耐え得る耐熱性を有する有機顔料や無機顔料が適宜使用できる。具体的には、例えば、カーボンブラック、アントラキノン系褐色着色剤、アントラキノン系紫色着色剤、ベンゾキノン系赤色着色剤等、通常の原着用着色剤を使用することができ、これらの顔料を単独または２種以上用いて添加率０．１〜５重量％程度の範囲で保護ポリマー成分に配合すればよい。
【００４５】
　着色剤の添加量が０．１重量％未満の場合、十分な「色合い」や「ツヤ」を呈する漁網用原着糸を得ることが難しく、また、５重量％を越えると強力の低下が大きくなるので好ましくない。
【００４６】
　特に、現在必要とされる漁網用原着糸の色相の大部分が黒色であるが、このような場合、カーボンブラックを保護ポリマー成分に１〜３重量％添加することが好ましい。それは、カーボンブラックが紫外線を吸収しポリマーの劣化を防ぐ効果があり、繊維の耐光性、すなわち、経時的な強力低下を防止でき相乗的な効果を発現するからである。
【００４７】
　本発明の複合繊維を得るための方法は、特に限定されるものではないが、保護ポリマー成分と芯ポリマー成分を別々の溶融系で加熱溶融しておき、それぞれ通常の押出紡糸装置により紡糸口金まで送り、紡糸口金直前で両成分を前述したような複合形状に合わせて合流させ、押し出して得られる糸条を巻き取り、さらに延伸、熱処理することにより得られる。また、紡糸口金から押出した後、巻き取ることなく直ちに延伸する方法や、紡糸口金から押し出した後、高速で巻き取り、そのまま製品とする方法も用いることができる。
【００４８】
　具体的には、大略４０００ｍ／分以下の速度で引きとり、一旦これを巻取った後に延伸するいわゆるＦＯＹやＰＯＹ延伸法、又は巻きとることなく延伸するスピンドロー法、更には４０００ｍ／分以上の高速で引きとるＤＳＹ法あるいはＤＳＹ法においてノズルと引取ローラーの間にヒーターを設け、延伸しながら引きとる方法などが適用しうる。中でも好ましいのは、３００〜４０００ｍ／分、更に好ましくは６００〜２０００ｍ／分で引きとり、延伸し（ＦＯＹでもスピンドローでもよい）続いて熱処理する方法である該速度が３００ｍ／分未満では、未延伸糸の配向度が低く所望の繊維強度を得るために延伸倍率を上げる必要が生じ、その結果繊維中に多数のボイドが発生し、高比重化が十分に達成できない場合がある。一方４０００ｍ／分を越えるいわゆるＤＳＹといわれる領域で引き取る場合は、延伸熱処理操作を実施しなくとも目標物性が得られることもあるが、先述の６００〜２０００ｍ／分で引きとり延伸熱処理する方法に比し強度が低下することは避けられない。
【００４９】
　延伸は、一段延伸でも二段延伸でもよい。また延伸倍率は、紡糸速度により様々に変化するので一義的に特定できないが、破断に至る倍率の７５〜８５％程度の倍率を採用することが好ましい。
【００５０】
　また、本発明の複合繊維は、単独あるいは他の繊維と混用して広汎な用途に用いることができる。他の繊維と混用する場合には、混繊、合糸、合撚、交織、交編、その他あらゆる手段を用いることができ、さらに得られた布帛は必要に応じ、種々後加工処理を施して、各種の用途に供することができる。本発明の複合繊維の好適な用途としては、従来にない高比重、実用に耐えうる繊維強力を有するポリエステル系繊維である特徴を最大限に生かせる刺網類、曳網類、旋網類、建網類、敷網類等各種漁網用途に最適である。特に、サケ、ブリ、マグロ、アジ、サバ、イワシ、スズキ、イカ他の定置網用として最適である。
【００５１】
　漁網用途以外として、土木工事等で使用されるシルトプロテクター用を始め、従来にない、高比重性能を保持したポリエステル繊維として各種産業資材用途への応用が可能である。また産業資材用途以外にも、カーテン、暗幕等非衣料分野への応用も好適である。
【００５２】
　以下、実施例により本発明を詳細に説明するが、本発明は、これら実施例に何等限定されるものではない。尚、本発明における〔η〕、ナイロンの数平均分子量、微粒子の平均粒径、繊維比重、強度、伸度及び引き抜き強度は以下の方法で求めることができる。
　・ポリエステルの〔η〕：溶剤としてフェノールとテトラクロルエタン１：１の混合溶剤を用い、３０℃の温度下で測定した。
　・ナイロンの数平均分子量：ウォーターズ社製ＨＬＣ−５１０によるＧＰＣクロマトグラムにより測定した。
　・微粒子の平均粒径：堀場製作所製の遠心式自動粒度分布測定装置ＣＡＰＡ−５００により測定した。
　・繊維比重：溶剤として四塩化炭素とノルマルヘキサンを用い、密度勾配を作成して、２０℃下で測定した。
　・繊維強度及び伸度：島津製作所社製 引張試験機（オートグラフ５ＫＮＤ）を用い、２０℃、６５ＲＨ％下で測定した。
　・引き抜き強度：ピンセットを用いて複合繊維の鞘部を取り除き芯部を数cm露出させ、芯部の露出開始点から約１cmの長さの露出芯部を確保してその両側をそれぞれ粘着テープで挟むようにして貼り、粘着テープで挟まれた芯鞘部の長さは１mmにカットする。この１mmの芯鞘部は、数mm幅の溝を有する台紙の溝部内に固定される。
　次いで、露出芯部を挟むようにして貼り付けられた粘着テープ部と芯鞘部が固定された台紙部をそれぞれファイバークランプで挟持し、島津製作所社製 引張試験機（オートグラフ５ＫＮＤ）を用い、引っ張り速度２mm／分、２０℃、６５ＲＨ％下で、１mmの芯鞘部の芯部が鞘部から引き抜かれる時点の強度を測定した。
【００５３】
実施例１
　極限粘度〔η〕０．６５のイソフタル２０モル％共重合ポリエチレンテレフタレートを芯ポリマー成分のベースポリマーとして使用し、かかるポリマー粉末に対して平均粒子径０．２μｍの球状の磁鉄鉱粉末（戸田工業（株）社製：表面フェライトコート品、比重５．０）を３０重量％と平均粒子径０．３５μｍの二酸化チタン（チタン工業（株）社製 比重４．２）４０重量％とを混合し、かかる混合物を二軸混練機で溶融混練してストランド状に押出し、ストランドをカットしてペレット化した。
【００５４】
　一方、保護ポリマー成分としては、二酸化チタンを０．０８重量％含有する極限粘度〔η〕０．８０のポリエチレンテレフタレートを常法により溶融重合し、ペレット化したものを使用した。得られた保護ポリマー成分と芯ポリマー成分を別々の押出機で溶融押し出しし、紡糸温度２９５℃で保護ポリマー成分が鞘となるようにノズル部で合流し、複合重量比（保護ポリマー成分）：（芯ポリマー成分）＝２：１とし、断面を図１（１）のような芯鞘形状にして、ノズル口径０．４ｍｍφ、８ホールノズルで吐出させ、紡糸速度１０００ｍ／分で巻き取った。この時、繊維形成後の保護ポリマー成分を形成するポリエチレンテレフタレートは〔η〕０．７５であつた。
【００５５】
　得られた延伸原糸をホットローラー８０℃、ホットプレート１４０℃で延伸倍率４．０倍で延伸し、つづいて３％オーバーフィードを入れながらホットローラー１８０℃で熱処理した後、７５デニール８フィラメントのマルチフィラメントを捲き取った。このマルチフィラメント糸の断面形状を顕微鏡により観察したところ、芯鞘比率がいずれの繊維においてもまた長さ方向においてもほぼ一定であり、かつ芯成分が鞘成分により完全に覆われており、さらに極めて均質性に優れ、毛羽も無かった。また、紡糸工程、延伸工程におけるトラブルの発生も認められなかった。得られた繊維比重は１．５９で、強度は４．５ｇ／ｄｒ、引き抜き強度４．３ｇ／ｄ、伸度１５％であつた。
【００５６】
　得られた延伸糸を合糸して漁網を作成し、海中に投入試験した所、沈降性良好で、海中での網揺れも少なく、且つ耐久性に優れ、漁網としての好適な繊維であることが確認された。
【００５７】
　延伸時の熱処理温度を変化させることにより得られた繊維の比重が異なることがわかった。上記で述べた同一条件で採取した紡糸条件を、以下の条件で延伸した結果、以下の物性を有する繊維が得られた。
　　　　延　伸　温　度　条　件　　　　　　　繊　維　物　性
　　　HR1　　HP　　 HR2 　　　ρ 　　DT　　 DE　 引き抜き強度 毛 羽
　[1]80℃　　140℃　 180℃　 1.59　 4.5g/d 　15 　　4.3g/d 　　　　○
　[2] 〃　　　 〃 　 　160　　 1.54　 4.3　　　13　　 3.8 　　　　　○
　[3] 〃 　　　〃 　　　230　　1.62　 4.7　　　10　　 4.4　 　　　　×
　注：ＨＲ1 ＝ホットローラー（第１ローラー）、ＨＰ＝ホットプレート、
　　　ＨＲ2 ＝ホットローラー（第２ローラー）、ρ＝比重、ＤＴ＝強度、
　　　ＤＥ＝伸度
【００５８】
　収縮処理時の熱処理温度が高い方が繊維物性は良好な結果が得られることがわかった。しかしながら、熱処理温度が極端に高くなると延伸毛羽が多発してくるため好ましくない。
【００５９】
実施例２
　芯ポリマー成分のベースポリマーを極限粘度〔η〕０．７２のイソフタル酸３５ｍｏｌ％共重合ポリエチレンテレフタレートとした以外は実施例１と同様にして複合繊維を製造した。工程性のトラブルもなく、しかも良好な繊維物性を有する繊維が得られた。
【００６０】
実施例３
　宇部興産（株）社製 数平均分子量１１，０００のナイロン６粉末（商品名Ｐ１０１１Ｆ）を芯ポリマー成分のベースポリマーとして使用し、かかるポリマー粉末に対して平均粒子径０．２μｍの球状の磁鉄鉱粉末（戸田工業（株）社製：表面フエライトコート品、比重５．０）を３０重量％と平均粒子径０．３５μｍの二酸化チタン（チタン工業（株）社製 比重４．２）４０重量％とを混合し、かかる混合物を二軸混練機で溶融混練してストランド状に押出し、ストランドをカットしてペレット化した。
【００６１】
　一方、保護ポリマー成分としては、宇部興産（株）社製、数平均分子量２０，０００のナイロン６６、（商品名２０２０Ｂ 融点［Ｔｍ］＝２６０℃）ペレットを使用した。得られた保護ポリマー成分と芯ポリマー成分を押出機で溶融押し出しし、紡糸温度２９０℃で、複合重量比（保護ポリマー成分）：（芯ポリマー成分）＝１．８／：１とし、ホットローラー（第１ローラー）の温度を７０℃とすること以外は実施例１と同様にして複合繊維を製造した。工程性のトラブルもなく、しかも良好な繊維物性を有する繊維が得られた。
【００６２】
実施例４
　芯ポリマー成分中へヨウ化銅を２．０重量％添加したこと以外は実施例３と同様にして複合繊維を製造し、得られた繊維の強度保持性について調べた。評価手段として８３℃下でカーボンフェード照射４００時間照射後の強度保持率と、８３℃下でキセノンウエザー照射４００時間照射後の強度保持率について調べた。その結果、カーボンフェード４００ｈｒ後、ｎ＝５の平均強度保持率は、約８６％、キセノンウエザー４００ｈｒ後、ｎ＝５の平均強度保持率は約８４％であった。これに対して実施例１で得られた繊維は、カーボンフェード４００ｈｒ後では強度保持率が約４２％、キセノンウエザー４００ｈｒ後では強度保持率が約３６％であった。
【００６３】
実施例５〜７
　実施例５は、芯ポリマー成分の微粒子を磁鉄鉱５０重量％と二酸化チタン２０重量％とし、実施例６は磁鉄鉱２０重量％と二酸化チタン５０重量％とで合計７０重量％とし、実施例７は磁鉄鉱３０重量％と二酸化チタン３０重量％とで合計６０重量％としたこと以外は、いずれも実施例３と同様にして複合繊維を得た。いずれも工程性のトラブルもなく、しかも良好な繊維物性を有する繊維が得られた。実施例６は、得られた繊維の色相が灰色を呈し黒色とやや異なるレベルであった。
【００６４】
実施例８、９
　実施例８は、保護ポリマー成分の〔η〕を０．９５とし、実施例９は、保護ポリマー成分と芯ポリマー成分の複合比率を１：１としたこと以外は、すべて実施例１と同様の方法で実施した。いずれも工程性良好で、高比重、高強度の繊維が得られた。
【００６５】
　実施例１〜９における保護ポリマー成分の〔η〕、芯ポリマー成分における微粒子の種類とその配合率、保護ポリマー成分と芯ポリマー成分の複合比及び繊維の断面形状について纏めたものを表１−１に、また、これら繊維の工程性及び物性について評価を表２に示す。
【００６６】
【表１】
2004003116.tif 000002
【００６７】
【表２】
2004003116.tif 000003
【００６８】
実施例１０〜１２
　実施例１０は二酸化チタンのかわりに、平均粒径１．０μｍの酸化亜鉛（比重５．５）を用い、実施例１１は平均粒径２．０μｍのアルミナ（比重３．９８）を用い、実施例１２は芯ポリマー成分のベースポリマーをポリブチレンテレフタレート（（株）クラレ製〔η〕１．１０）を用いたこと以外は、実施例１と同様の方法で複合繊維を得た。いずれも紡糸時にやや毛羽が発生したこと以外は工程性良好でしかも良好な繊維が得られた（表１−１、表２参照）。
【００６９】
実施例１３
　芯ポリマー成分のベースポリマーとして、数平均分子量１４，０００のナイロン１２（宇部興産（株）社製３０１４Ｕ）を用いたこと以外は、実施例３と同様の方法で複合繊維を製造したが、工程性良好で、良好な繊維が得られた（表１−１、表２参照）。
【００７０】
実施例１４
　芯ポリマー成分として、数平均分子量が２２，０００であるナイロン６（宇部興産（株）社製 商品名Ｐ１０２２）を用いて実施したこと以外は、実施例３と同様にして複合繊維を得た（表１−１、表２参照）。
【００７１】
実施例１５
　保護ポリマー成分として数平均分子量２６，０００のナイロン６６を用い、芯ポリマー成分中の微粒子を磁鉄鉱６０重量％と二酸化チタン１０重量％とで合計７０重量％とした以外は、実施例４と同様にして複合繊維を製造したが、工程性良好で、良好な繊維が得られた（表１−２、表２参照）。
【００７２】
【表３】
2004003116.tif 000004
【００７３】
実施例１６〜１７
　実施例１６は断面形状を図１（２）、実施例１７は断面形状を図１（３）とすること以外は、実施例１と同様の方法で複合紡糸した。いずれも工程性良好でしかも良好な繊維が得られた（表１−２、表２参照）。
【００７４】
比較例１
　保護ポリマー成分として紡糸前の〔η〕が０．６５であるポリエチレンテレフタレートチップを用い、紡糸後の〔η〕が０．６０となるように紡糸したこと以外は、実施例１と同様の方法で複合繊維を得た。その結果、紡糸時及び延伸時に毛羽かやや発生し、保護ポリマー成分の粘度が低いために繊維強度が２．５ｇ／ｄと低く、実施例１より劣るものであった。
【００７５】
比較例２
　微粒子として磁鉄鉱１５重量％と二酸化チタン１５重量％とで合計３０重量％としたこと以外は実施例１と同様の方法で複合繊維を得た。工程性は良好で繊維化可能であったが、繊維比重が１．４５で実施例１より劣るものであった。
【００７６】
比較例３〜４
　比較例３は二酸化チタンのかわりに、平均粒径０．１μ、比重２．２の二酸化ケイ素粒子を用い、比較例４は平均粒径１．０μ、比重２．５のカオリン粒子を用いた以外は、実施例１と同様の方法で実施した。いずれも、紡糸性、延伸性は毛羽が発生し、あまり良くなかった。得られた繊維比重も、実施例１よりも劣るレベルのものであった。
【００７７】
比較例５〜６
　実施例１と同一のポリマーを用い、比較例５は保護ポリマー成分：芯ポリマー成分の複合比率を８５：１５、比較例６は保護ポリマー成分：芯ポリマー成分の複合比率を１５：８５として実施例１と同様にして複合紡糸した。比較例５は良好に繊維化が可能であったが、繊維比重性能としては劣るレベルであった。比較例６は紡糸性、延伸性が不良で毛羽、断糸が多発し、性能評価できるような繊維が得られなかった。比較例１〜６における保護ポリマー成分の〔η〕、芯ポリマー成分における微粒子の種類とその配合率、保護ポリマー成分と芯ポリマー成分の複合比及び繊維の断面形状について纏めたものは表１−２に、また、これら繊維の工程性及び物性についての評価は表２に示したとおりである。
【００７８】
実施例１８
　極限粘度〔η〕０．６５のイソフタル酸２０ｍｏｌ％共重合ポリエチレンテレフタレートと芯ポリマー成分のベースポリマーとして使用し、かかるポリマー粉末に対して平均粒子径０．３５μｍの二酸化チタン（チタン工業（株）社製 比重４．２）７０重量％を混合し、かかる混合物を二軸混練機で溶融混練してストランド状に押出し、ストランドをカットしてペレット化した。
【００７９】
　一方、保護ポリマー成分としては、１次平均粒子径０．０３μｍのカーボンブラック（デグサ社製）を１．５重量％含有する極限粘度〔η〕０．８５のポリエチレンテレフタレートを常法により溶融重合し、ペレット化したものを使用した。これら両ポリマーを用いて実施例１と同様にして複合繊維を得た。得られた複合繊維の保護ポリマー成分のポリエチレンテレフタレートの〔η〕は０．７６であった。また、繊維比重は１．５８、強度は４．６ｇ／ｄｒ、引き抜き強度４．０ｇ／ｄ、伸度は１８％であり、漁網用途として優れた性能を有していた。
【００８０】
　実施例１９二酸化チタンの含有量を５５重量％とすること以外は、実施例１８と同様にして複合繊維を得た。得られた繊維の比重は、１．５３、強度は５．２ｇ／ｄｒ、引き抜き強度は４．２ｇ／ｄ、伸度は２０％であり、紡糸性、延伸性ともに優れた繊維が得られた。
【００８１】
実施例２０
　二酸化チタンを５０重量％と平均粒径１．０μｍ、比重５．５の酸化亜鉛を２０重量％の合計７０重量％の微粒子を含有すること以外は、実施例１８と同様にして複合繊維を得た。得られた繊維の比重は、１．５８、強度は４．５ｇ／ｄｒ、引き抜き強度は４．０ｇ／ｄ、伸度は１５％であり、紡糸時に若干の毛羽が発生したものの、延伸性に優れ、漁網用途として優れた性能を有した繊維が得られた。
【００８２】
実施例２１
　二酸化チタンを５０重量％と平均粒径２．０μｍ、比重３．９のアルミナを２０重量％の合計７０重量％の微粒子を含有すること以外は、実施例１８と同様にして複合繊維を得た。得られた繊維の比重は、１．５６、強度は４．５ｇ／ｄｒ、引き抜き強度４．１ｇ／ｄ、伸度は１５％であり、紡糸時に若干の毛羽が発生したものの、延伸性に優れ、漁網用途として優れた性能を有した繊維が得られた。
【００８３】
実施例２２
　二酸化チタンを５０重量％と平均粒径０．６μｍ、比重４．３の硫酸バリウムを２０重量％の合計７０重量％の微粒子を含有すること以外は、実施例１８と同様にして複合繊維を得た。得られた繊維の比重は、１．５７、強度は４．５ｇ／ｄｒ、引き抜き強度４．０ｇ／ｄ、伸度は１４％であり、紡糸時に若干の毛羽が発生したものの、延伸性に優れ、漁網用途として優れた性能を有した繊維が得られた。実施例１８〜２２における保護ポリマー成分の〔η〕、着色剤の含有量、芯ポリマー成分における微粒子の種類とその配合率、保護ポリマー成分と芯ポリマー成分の複合比及び繊維の断面形状について纏めたものを表１−２に、また、これら繊維の工程性及び物性についての評価を表２に示す。
【００８４】
実施例２３
　平均粒子径０．３５μｍの二酸化チタン（ルチル型；チタン工業（株）社製比重４．２）を６５重量％含有する極限粘度〔η〕０．６５のイソフタル酸２０ｍｏｌ共重合ポリエチレンテレフタレートを芯ポリマー成分とし、二酸化チタンを０．０８重量％含有する極限粘度が〔η〕０．９５であるポリエチレンテレフタレートを保護ポリマー成分として、別々の押出機で溶融押し出しし、紡糸温度３００℃で保護ポリマー成分が鞘となるようにノズル部で合流し、複合重量比（保護ポリマー成分）：（芯ポリマー成分）＝１：１とし、断面を図１（１）のような芯鞘形状にして、ノズル口径０．５ｍｍφ、２００ホールノズルで吐出させた。吐出糸条は、ノズル直下に設けた２０ｃｍ長、３８０℃の加熱帯域を通過させた後、２５℃、毎分７Ｎｍ3 の冷却風で冷却し、オイリングローラーで紡糸油剤を付与し、紡糸速度６００ｍ／分で引き取った。
【００８５】
　引き続き該糸条を一旦捲取ることなく、延伸、熱処理を以下の要領で実施し巻き取った。
　延 伸：１１０℃の熱ロールで加熱後、４００℃の加熱蒸気を噴射しつつ４．３倍に一段延伸。
　熱処理：２２０℃の熱ロールと弛緩ロールとの間で３％の収縮処理。
　その結果、工程安定性は良好で、１００４デニール、強度４．０ｇ／ｄ、引き抜き強度４．０ｇ／ｄ、伸度１８％、比重１．６２の漁網用繊維として実用性の高い繊維が得られた。
【００８６】
　延伸を以下に示す要領で二段延伸とすること以外は実施例２０と同様にして複合繊維を製造した。
　一段：１１０℃の熱ロールで加熱後、３．０倍延伸。
　二段：１１５℃の熱ロールで加熱後、４００℃の加熱蒸気を噴射しつつ、１．４倍延伸。
　その結果、強度３．８ｇ／ｄｒ、伸度１４％、引き抜き強度３．７ｇ／ｄ、比重１．５５と本発明の範囲に入る繊維が得られた。
【００８７】
実施例２４
　平均粒子径０．３５μｍの二酸化チタン（ルチル型；チタン工業（株）社製比重４．２）２５重量％と平均粒子径０．２μｍのα型ヘマタイト粉末（戸田工業社製、比重５．２）を５０重量％含有する数平均分子量１２，０００のナイロン６を芯ポリマー成分とし、カーボンブラック（テグサ社製）を１．０重量％含有する数平均分子量２０，０００であるナイロン６，６［Ｔｍ］＝２６０℃を保護ポリマー成分として、別々の押出機で溶融押し出しし、紡糸温度３００℃で保護ポリマー成分が鞘となるようにノズル部で合流し、複合重量比（保護ポリマー成分）：（芯ポリマー成分）＝２：１とし、断面を図１（１）のような芯鞘形状にして、ノズル口径０．６ｍｍφ、１００ホールノズルで吐出させた。吐出糸条は、ノズル直下に設けた２０ｃｍ長、３８０℃の加熱帯域を通過させた後、２５℃、毎分７Ｎｍ3 の冷却風で冷却し、オイリングローラーで紡糸油剤を付与し、紡糸速度６００ｍ／分で引き取った。
【００８８】
　引き続き該糸条を一旦捲取ることなく、延伸、熱処理を以下の要領で実施し巻き取った。
　延 伸：１１０℃の熱ロールで加熱後、４５０℃の加熱蒸気を噴射しつつ４．８倍に一段延伸。
　熱処理：２１０℃の熱ロールと弛緩ロールとの間で４％の収縮処理。
　その結果、工程安定性は良好で、１００２デニール、強度５．５ｇ／ｄ、引き抜き強度４．７ｇ／ｄ、伸度１９％、比重１．６０の漁網用繊維として実用性の高い繊維が得られた。
【００８９】
実施例２５〜２６
　延伸後の熱処理温度を２４０℃（実施例２５）、１６０℃（実施例２６）とすること以外は実施例２３と同様にして複合繊維を製造した。その結果、２４０℃の場合は、強度３．９ｇ／ｄｒ、引き抜き強度３．７ｇ／ｄ、伸度２３％、比重１．６０と高強度、高比重の繊維が得られた。また、１６０℃の場合は、強度３．８ｇ／ｄｒ、引き抜き強度３．７ｇ／ｄ、伸度１５％、比重１．５３と高強度、高比重の繊維が得られたが、２４０℃の熱処理に比較してボイドが十分には修復されていないことが窺われた。
【図面の簡単な説明】
【００９０】
【図１】図１（１）〜（８）は本発明の繊維断面における芯ポリマー成分と保護ポリマー成分との代表的な複合形態を示す模式図である。
【符号の説明】
【００９１】
１：芯ポリマー成分
２：保護ポリマー成分
【図１】
2004003116.tif 000005